(57)【特許請求の範囲】
【請求項１】
下記式（１）に示す構造式で表されるテルル含有化合物からなるリビングラジカル重合開始剤（ａ）。
【化１】
0005083556.tif 000007
（式（１）において、Ｒ1 は炭素数１〜１８である２価の炭化水素基を意味し、Ｒ2 は炭素数１〜１８のアルキル基またはフェニル基を意味し、Ｒ3 は水素原子または炭素数１〜２のアルキル基を意味し、Ｒ4 はフェニル基、エステル基を含む１価の有機基、アミド基を含む１価の有機基、イミド基を含む１価の有機基、ニトリル基、水素原子または炭素数１〜１８のアルキル基を意味し、Ｔｅはテルル原子を意味する。）
【請求項２】
請求項１に記載したリビングラジカル重合開始剤（ａ）を必須に使用してビニルモノマーを重合させることを特徴とするビニル重合体の製造方法。
【請求項３】
請求項１に記載したリビングラジカル重合開始剤（ａ）、またはリビングラジカル重合開始剤（ａ）とその他のラジカル重合開始剤（ｂ）を併用してビニルモノマーを重合させる、請求項２に記載のビニル重合体の製造方法。
【請求項４】
その他のラジカル重合開始剤（ｂ）がジテルリドである請求項３に記載のビニル重合体の製造方法。
【請求項５】
ビニル重合体がブロック重合体である請求項２〜４のいずれかに記載のビニル重合体の製造方法。
【請求項６】
請求項５に記載したブロック重合体の製造方法であって、重合用反応槽に、請求項１に記載したリビングラジカル重合開始剤（ａ）またはリビングラジカル重合開始剤（ａ）とその他のラジカル重合開始剤（ｂ）の併用、第１のビニルモノマーを仕込み第１のビニルモノマーを重合させる第１工程、および第（ｎ−１）工程の後に第ｎのビニルモノマーを仕込み第ｎのビニルモノマーを重合させる第ｎ工程を備える（２（ｎ−１）＋１）ブロック共重合体の製造方法（ただし、ｎは２以上の整数であり、第２工程から第ｎ工程の間には順に第３工程、…、第（ｎ−１）工程が存在する。）
【請求項７】
請求項１に記載したリビングラジカル重合開始剤（ａ）を使用してビニルモノマーを重合させる請求項２〜６のいずれかに記載された製造方法でビニル重合体を得た後に、該製造方法で生成した重合体の末端に有するリビング重合活性基に変性剤を反応させて上記重合体の末端に反応性基を導入する工程を備える、末端に反応性基を有するビニル重合体の製造方法。
【請求項８】
反応性基は、水酸基、カルボキシル基、アミノ基、トリアルコキシシリル基、ジアルコキシアルキルシリル基、アルコキシジアルキルシリル基、グリシジル基またはイソシアネート基である請求項７に記載の末端に反応性基を有するビニル重合体の製造方法。
【請求項９】
ビニルモノマーは、（メタ）アクリル酸エステルモノマー、カルボキシル基含有ビニルモノマー、スルホン酸基含有ビニルモノマー、アルコキシシリル基含有ビニルモノマー、（メタ）アクリルアミド、（メタ）アクリルアルキルアミドまたは（メタ）アクリルジアルキルアミドである、請求項２〜８のいずれかに記載のビニル重合体の製造方法。
【発明の詳細な説明】
【技術分野】
【０００１】
本発明は、テルル原子を含有する化合物からなるリビングラジカル重合開始剤、および該重合開始剤を使用するビニル重合体の製造方法に関するものである。
【背景技術】
【０００２】
ラジカル重合は、その簡便性、経済性から工業的によく利用されているが、その活性種が中性であり停止反応を制御できないため分子量分布や分子構造をよくデザインされた高分子を合成することが難しいという欠点を有していた。一方、近年、ラジカル重合においても末端の活性種が生き続けて生長するというリビングラジカル重合法が開発された。エッジオ・リザルドらにより安定なニトロオキサイドラジカルをもちいたリビングラジカル方法が初めて報告された（特許文献１）。また、マイケルジョージスらによってＴＥＭＰＯ（２，２，６，６−テトラメチル−１−ピペリジニロキシ）を開始剤として用いたリビングラジカル重合法が報告されている（特許文献２）。これらの方法は、ラジカル重合にリビング性をもたらしたという意味では画期的方法であったが、重合できるモノマーは限定的であった。また分子量分布も汎用のラジカル重合法に比べては分布が狭いが十分なものではなかった。
【０００３】
有機ハロゲン化物等を開始剤とし遷移金属錯体を触媒とする「原子移動ラジカル重合」（Ａｔｏｍ Ｔｒａｎｓｆｅｒ Ｒａｄｉｃａｌ Ｐｏｌｙｍｅｒｉｚａｔｉｏｎ：ＡＴＲＰ）がＭａｔｙｊａｓｚｅｗｓｋｉらによって１９９５年に報告された。（特許文献３、４）。この方法は、得られたリビングポリマーの末端に官能基変換反応に比較的有利なハロゲン等を有し、特定の官能基を有するビニル系重合体の製造方法として優れている。しかし、遷移金属による着色が著しく濃く、安全性の面からも金属を取り除く必要があり高コストになる。また、カルボン酸等の酸性化合物存在下では重合できない欠点を有する。
【０００４】
特許文献５には、β置換ニトロキシキシラジカルによるリビング重合方法が報告されている。この方法ではアクリレートなどもリビング重合でき、ＴＥＭＰＯ（特許文献２）より使用できるモノマー範囲が広がっている。例えばアクリル酸等も重合できる。しかしながら、分子量分布は、まだ十分に狭くなく満足できるものではない。また、メタクリレート類のモノマーは重合可能ではあるが、リビング重合といえる制御はできないという欠点を有し、十分に制御された種々のブロック共重合体や末端反応性を有するポリマーを合成するには困難がある。
【０００５】
特許文献６には、テルル金属を用いた開始剤を使用するリビング重合が報告されている。この方法ではモノマーの選択範囲が広く、スチレン、様々な（メタ）アクリレート、（メタ）アクリル酸、ビニルピロリドン等多くのビニルモノマーをリビング重合できる点で優れている。しかしながら、特許文献に開示された開始剤は１官能のものであり、ＡＢＡ型、ＡＢＣＢＡ型等のブロックポリマーを合成する際、一方向から生長させる必要があり、製造工程が多くなるばかりでなく、モノマーの順番に制限を受けたり、反応時間が長くなり失活成分が多くなることにより、分子量分布が広がりやすい等の欠点を有する。さらに、硬化性の樹脂に有用である両末端に反応性基を有するテレケリックポリマーの合成等も１官能開始剤では困難である。また、星型ポリマー等の複数本のアームを有するポリマーの合成も困難である欠点を有していた。
【０００６】
【特許文献１】特開昭６０−８９４５２号公報
【特許文献２】特開平６−１９９９１６号公報
【特許文献３】特表２０００−５００５１６号公報
【特許文献４】特表２０００−５１４４７９号公報
【特許文献５】特表平９−５１１７８６号公報
【特許文献６】再公表０４−１４８４８号公報
【発明の開示】
【発明が解決しようとする課題】
【０００７】
本発明の目的は、高分子量にいたる領域まで精密な分子量及び分子量分布（ＰＤ＝Ｍｗ／Ｍｎ）の制御を可能とし、種々のブロックポリマー、両末端に反応性基を有するポリマーを効率よく製造する方法を提供することにある。
【課題を解決するための手段】
【０００８】
式（１）で表される有機テルル化合物からなるラジカル重合開始剤を用いてビニルモノマーを重合させることにより上記課題を達成した。
【発明の効果】
【０００９】
ビニルモノマーを温和な条件下で重合させ、高分子量にいたる領域まで精密な分子量及び分子量分布（ＰＤ＝Ｍｗ／Ｍｎ）の制御を可能とし、種々のブロックポリマー、両末端に反応性基を有するポリマーを効率よく製造することができた。
【発明を実施するための最良の形態】
【００１０】
本発明のリビングラジカル重合開始剤は、下記の式（１）に示す構造式で表され
るテルル含有化合物からなるものである。
【００１１】
【化１】
0005083556.tif 000002
【００１２】
式（１）において、Ｒ1 は炭素数１〜１８である２価の炭化水素基である。具体的には、Ｒ1 は炭素数１〜１８のアルキレン基（環状アルキレン基またはアリーレン基を含んでもよい）またはフェニレン基を意味する。
Ｒ2 は炭素数１〜１８のアルキル基（環状アルキル基を含んでもよい）またはフェニル基を意味し、Ｒ3 は、水素原子または炭素数１〜２のアルキル基を意味し、Ｒ4 は１価の有機基であり、フェニル基、エステル基を含む１価の有機基、アミド基を含む１価の有機基、イミド基を含む１価の有機基、ニトリル基、水素原子または炭素数１〜１８のアルキル基（環状アルキル基を含んでもよい）を意味する。Ｔｅはテルル原子を意味する。
【００１３】
式（１）で示されるテルル含有化合物は、たとえば次のように合成される。
まず、式（２）の化合物を合成する。また、式（３）の反応式に示すように例えばアルキルリチウムと金属テルルを反応させることにより式（３）の右辺に記載されている化合物「Ｒ２ＴｅＭ」を合成する。式（２）で表される化合物と式（３）の右辺に記載されている化合物「Ｒ２ＴｅＭ」を反応させることによって式（１）で表される化合物を製造することが出来る。
【００１４】
【化２】
0005083556.tif 000003
式（２）においてＸはハロゲン原子を意味する。
【００１５】
【化３】
0005083556.tif 000004
式（３）においてＭはアルカリ金属又はアルカリ土類金属、Ｔｅはテルル金属を意味する。
【００１６】
Ｘで示される基としては、フッ素、塩素、臭素又はヨウ素等のハロゲン原子を挙げることができる。好ましくは、塩素、臭素が良い。
式（２）の具体的な化合物としては、１，４−ジフェニル−１，４−ジブロモブタン、１，５−ジフェニル−１，５−ジブロモヘプタン、１，６−ジフェニル−１，６−ジブロモヘキサン、ジブロモキシレン、１，４−ジフェニル−１，４−ジクロロブタン、１，５−ジフェニル−１，５−ジクロロヘプタン、１，６−ジフェニル−１，６−ジクロロヘキサン、ジクロロキシレン等を挙げることができる。特に１，４−ジフェニル−１，４−ジブロモブタン、１，５−ジフェニル−１，５−ジブロモヘプタン、１，６−ジフェニル−１，６−ジブロモヘキサンが好ましい。
上記、式（３）に用いられるＲ2Ｍは、具体的にはメチルリチウム、ブチルリチウム、フェニルリチウム等が挙げられる。
【００１７】
式（１）のテルル含有化合物の製造方法について具体例を挙げて説明する。
窒素雰囲気下、金属テルルを溶媒ＴＨＦに懸濁させて氷浴で冷却する。そこへアルキルリチウムエーテル溶液をゆっくり添加する。反応液は黒褐色から緑黄色の均一溶液に変化する。滴下終了後、氷浴をはずして室温で攪拌し、再び氷浴で冷却して、式（２）のＴＨＦ溶液をゆっくり加える。添加終了後、氷浴をはずして、室温で１−２４時間攪拌する。合成された式（１）の化合物は、窒素雰囲気下、水洗精製したあと脱水、減圧乾燥を経て回収される。
【００１８】
本発明で使用するビニルモノマーとしては、ラジカル重合可能なものであれば特に制限はないが、例えば、アクリル酸メチル、アクリル酸エチル、アクリル酸プロピル、アクリル酸イソプロピル、アクリル酸ブチル、アクリル酸イソブチル、アクリル酸セカンダリーブチル、アクリル酸ターシャリーブチル、アクリル酸ネオペンチル、アクリル酸２−エチルヘキシル、アクリル酸シクロヘキシル、アクリル酸メチルシクロヘキシル、アクリル酸イソボルニル、アクリル酸シクロドデシル、アクリル酸ラウリル、アクリル酸ステアリル等のアクリル酸アルキルエステル。アクリル酸グリシジル、アクリル酸アルコキシアルキル、アクリル酸ヒドロキシアルキル、アクリル酸ポリアルキレングリコール、アクリル酸ポリアルキレンオキサイドアルキルエーテル、アクリル酸ジアルキルアミノアルキル、γ−アクリロイルオキシプロピルトリメトキシシラン、γ−アクリロイルオキシプロピルジメトキシメチルシラン、γ−アクリロイルオキシプロピルトリエトキシシラン、γ−アクリロイルオキシプロピルジエトキシメチルシラン等のアクリル酸エステル。メタクリル酸メチル、メタクリル酸エチル、メタクリル酸ｎ−ブチル、メタクリル酸イソブチル、メタクリル酸シクロヘキシル、メタクリル酸メチルシクロヘキシル、メタクリル酸イソボルニル、メタクリル酸シクロドデシル、メタクリル酸２−エチルヘキシル、メタクリル酸ラウリル、メタクリル酸ステアリル等のメタクリル酸アルキルエステル。メタクリル酸グリシジル、メタクリル酸アルコキシアルキル、メタクリル酸ヒドロキシアルキル、メタクリル酸ポリアルキレングリコール、メタクリル酸ポリアルキレンオキサイドアルキルエーテル、メタクリル酸ジアルキルアミノアルキル、γ−メタクリロイルオキシプロピルトリメトキシシラン、γ−メタクリロイルオキシプロピルジメトキシメチルシラン、γ−メタクリロイルオキシプロピルトリエトキシシラン、γ−メタクリロイルオキシプロピルジエトキシメチルシラン等のメタクリル酸エステルが挙げられる。
なお、アクリル酸エステルをアクリレートと、メタクリル酸エステルをメタクリレートということもある。
【００１９】
（メタ）アクリル酸、マレイン酸、フマル酸、イタコン酸、シトラコン酸、クロトン酸、無水マレイン酸等のカルボキシル基含有不飽和モノマー、マレイン酸、フマル酸、イタコン酸、シトラコン酸、クロトン酸のモノエステルおよびジエステル、Ｎ，Ｎ−ジメチルアミノプロピル（メタ）アクリルアミド、Ｎ，Ｎ−ジメチルアミノエチル（メタ）アクリルアミド、２−（ジメチルアミノ）エチル（メタ）アクリレート、Ｎ，Ｎ−ジメチルアミノプロピル（メタ）アクリレート等の３級アミン含有不飽和モノマー、Ｎ−２−ヒドロキシ−３−アクリロイルオキシプロピル−Ｎ，Ｎ，Ｎ−トリメチルアンモニウムクロライド、Ｎ−メタクリロイルアミノエチル−Ｎ，Ｎ，Ｎ−ジメチルベンジルアンモニウムクロライド等の４級アンモニウム塩基含有不飽和モノマー、（メタ）アクリル酸グリシジル等のエポキシ基含有不飽和モノマー、スチレン、α−メチルスチレン、４−メチルスチレン、２−メチルスチレン、３−メチルスチレン、４−メトキシスチレン、２−ヒドロキシメチルスチレン、２−クロロスチレン、４−クロロスチレン、２，４−ジクロロスチレン、１−ビニルナフタレン、ジビニルベンゼンｐ−スチレンスルホン酸又はそのアルカリ金属塩（ナトリウム塩、カリウム塩等）等の芳香族不飽和モノマー（スチレン系モノマー）、２−ビニルチオフェン、Ｎ−メチル−２−ビニルピロール等のヘテロ環含有不飽和モノマー、Ｎ−ビニルホルムアミド、Ｎ−ビニルアセトアミド等のビニルアミド、１−ヘキセン、１−オクテン、１−デセン等のα−オレフィン、ブタジエン、イソプレン、４−メチル−１，４−ヘキサジエン、７−メチル−１，６−オクタジエン等のジエン、メチルビニルケトン、エチルビニルケトン等のカルボニル基含有不飽和モノマー、酢酸ビニル、安息香酸ビニル等のカルボン酸ビニルモノマー、（メタ）アリル酸ヒドロキシエチル、（メタ）アクリロニトリル、（メタ）アクリルアミド、Ｎ−メチル（メタ）アクリルアミド、Ｎ−イソプロピル（メタ）アクリルアミド、Ｎ，Ｎ−ジメチル（メタ）アクリルアミド等の（メタ）アクリルアミド系モノマー、塩化ビニル等を挙げることができる。
【００２０】
この中でも好ましくは、（メタ）アクリル酸エステルモノマー、３級アミン含有不飽和モノマー、芳香族不飽和モノマー（スチレン系モノマー）、カルボニル基含有不飽和モノマー、アクリルアミド、（メタ）アクリルアミド、Ｎ，Ｎ−ジメチルアクリルアミドが良い。特に好ましくは、（メタ）アクリル酸エステルモノマー、芳香族不飽和モノマー（スチレン系モノマー）、カルボニル基含有不飽和モノマー、（メタ）アクリロニトリル、（メタ）アクリルアミド系モノマーが良い。
【００２１】
好ましい（メタ）アクリル酸エステルモノマーとしては、（メタ）アクリル酸メチル、（メタ）アクリル酸エチル、（メタ）アクリル酸プロピル、（メタ）アクリル酸ブチル、（メタ）アクリル酸２−エチルヘキシル、（メタ）アクリル酸−２−ヒドロキシエチル（２−ヒドロキシエチル（メタ）アクリレートともいう）が挙げられる。特に好ましくは、（メタ）アクリル酸メチル、（メタ）アクリル酸ブチルである。好ましい３級アミン含有不飽和モノマーとしては、Ｎ，Ｎ−ジメチルアミノエチル（メタ）アクリルアミド、２−（ジメチルアミノ）エチル（メタ）アクリレートが挙げられる。
好ましいスチレン系モノマーとしては、スチレン、α−メチルスチレン、ｏ−メチルスチレン、ｐ−メチルスチレン、ｐ−メトキシスチレン、ｐ−ｔ−ブチルスチレン、ｐ−ｎ−ブチルスチレン、ｐ−クロロスチレン、ｐ−スチレンスルホン酸又はそのアルカリ金属塩（ナトリウム塩、カリウム塩等）が挙げられる。特に好ましくは、スチレン、ｐ−メトキシスチレン、ｐ−クロロスチレンが良い。
【００２２】
尚、上記の「（メタ）アクリル酸」は、「アクリル酸」及び「メタクリル酸」の総称である。また、多官能のビニルモノマーを使用してもよい。例えばエチレングリコールジ（メタ）アクリレート等のアルキレングリコールジ（メタ）アクリレートやジビニルベンゼンが挙げられる。
【００２３】
本発明は、式（１）で表されるテルル含有化合物からなるリビングラジカル重合開始剤を用いて、ビニルモノマーを重合することを特徴とするリビングラジカルポリマーの製造方法、及びそれより得られるリビングラジカルポリマーを含む。式（１）で表されるテルル含有化合物は１種を使用してもよいし、２種以上を併用してもよい。
式（１）のＲ1 で示される基は炭素数１〜１８である２価の炭化水素基である。詳しくは炭素数１〜１８（Ｃ1 〜Ｃ18 ）のアルキレン基（環状アルキレン基またはアリーレン基を含んでもよい）またはフェニレン基であり、具体的には次の通りである。
Ｃ1 〜Ｃ18 のアルキレン基としては、メチレン基、エチレン基、ｎ−プロピレン基、イソプロピレン基、ｎ−ブチレン基、ｓｅｃ−ブチレン基、ｔｅｒｔ−ブチレン基、ｎ−ペンチレン基、ｎ−ヘキシレン基、シクロヘキシレン基、ｎ−ヘプチレン基、ｎ−オクチレン基、、ｎ−ラウリレン基、ｎ−ステアリレン基等の炭素数１〜１８の直鎖状、分岐鎖状又は環状のアルキレン基を挙げることができる。好ましいアルキレン基としては、炭素数１〜４の直鎖状又は分岐鎖状のアルキレン基、より好ましくはメチレン基又はエチレン基が良い。また、キシリレン基もＲ1 として好ましい基である。
式（１）のＲ2 で示される基は、炭素数１〜１８（Ｃ1 〜Ｃ18 ）のアルキル基（環状アルキル基をふくんでもよい）またはフェニル基であり、具体的には次の通りである。
Ｃ1 〜Ｃ18 のアルキル基としては、メチル基、エチル基、ｎ−プロピル基、イソプロピル基、ｎ−ブチル基、ｓｅｃ−ブチル基、ｔｅｒｔ−ブチル基、ｎ−ペンチル基、ｎ−ヘキシル基、シクロヘキシル基、ｎ−ヘプチル基、ｎ−オクチル基、、ｎ−ラウリル基、、ｎ−ステアリル基等の炭素数１〜１８の直鎖状、分岐鎖状又は環状のアルキル基を挙げることができる。好ましいアルキル基としては、炭素数１〜４の直鎖状又は分岐鎖状のアルキル基、より好ましくはメチル基又はエチル基が良い。
Ｒ3 で示される基は、水素原子、炭素数１〜２（Ｃ１ 〜Ｃ２ ）のアルキル基である。Ｒ4 で示される基は１価の有機基であり、フェニル基、エステル基を含む１価の有機基、アミド基を含む１価の有機基、イミド基を含む１価の有機基、ニトリル基、水素原子または炭素数１〜１８のアルキル基（環状アルキル基を含んでもよい）をあげることができる。特にフェニル基、エステル基を含む１価の有機基、水素原子が好ましい。
【００２４】
本発明のリビングラジカルポリマーの製造方法について、詳細に説明する。
不活性ガスで置換した容器で、ビニルモノマーと式（１）で示されるリビングラジカル重合開始剤とラジカル重合開始剤を混合する。次に、上記混合物を撹拌しながら適切な温度で重合する。反応温度、反応時間は、得られるリビングラジカルポリマーの分子量或いは分子量分布やモノマー等により適宜選択されればよいが、通常、反応温度は３０〜１８０℃、好ましくは４０〜１５０℃、より好ましくは５０〜１２０℃、最も好ましくは６０℃から１００℃がよい。反応温度が３０℃より低いと反応時間がかかりすぎ、生産効率が悪くなる。また、開始反応が遅いことから分子量分布が広くなる。反応温度が１８０℃より高いと重合が制御できなくなり、分子量分布が広くなったり、２分子停止反応や連鎖移動反応や切断反応が起こり、末端が失活したポリマーを多く生成しリビング重合性を失う。反応時間は０．５〜１００時間撹拌するのが良い。より好ましくは１〜５０時間、さらに好ましくは２〜２０時間がよい。反応時間が０．５時間より短いと、反応が完結せず分子量をコントロールできない。また、重合時間が１００時間より長いと２分子停止反応や連鎖移動反応等の停止反応が起こり、生長末端のリビング重合性が失われる。重合時の圧力は、通常、常圧で行われるが、加圧或いは減圧しても構わない。
【００２５】
反応終了後、常法により使用溶媒や残存モノマーを減圧下除去して目的ポリマーを取り出したり、目的ポリマー不溶溶媒を使用して再沈澱処理により目的物を単離する。また、残存モノマーを重合反応で消費し、そのまま製品として使用することもできる。反応処理については、目的物に支障がなければどのような処理方法でも行う事が出来る。上記重合は、無溶媒でも行うが、ラジカル重合で一般に使用される有機溶媒を使用しても構わない。使用できる溶媒としては、例えば、ベンゼン、トルエン、キシレン等の芳香族溶媒、Ｎ，Ｎ−ジメチルホルムアミド（ＤＭＦ）、ジメチルスルホキシド（ＤＭＳＯ）、アセトン、クロロホルム、四塩化炭素、テトラヒドロフラン（ＴＨＦ）、ジオキサン、酢酸エチル、トリフルオロメチルベンゼン、アルコール類等が挙げられる。また、水性溶媒も使用でき、例えば、水、メタノール、エタノール、イソプロパノール、ｎ−ブタノール、エチルセロソルブ、ブチルセロソルブ、１−メトキシ−２−プロパノール等が挙げられる。また、上記溶媒を複数混合してもよい。溶媒の使用量としては適宜調節すればよいが、例えば、ビニルモノマー１００質量部に対して、溶媒を１〜１０００質量部、好ましくは、５〜２００質量部、特に好ましくは１０〜１００質量部がよい。溶媒量が多いと溶媒への連鎖移動反応や２分子停止反応がおこり生長末端の活性が失われる。溶媒を使用しなくても反応自体に問題はないが、粘度が高すぎて攪拌できなくなる等の問題が生じる。
【００２６】
上述の不活性ガスとしては、窒素、アルゴン、ヘリウム等を挙げることができる。好ましくは、アルゴン、窒素が良い。リビングラジカル重合開始剤は酸素で失活するので系内は十分に不活性ガスで置換されるのがよい。その方法は十分に原料および重合反応器内が不活性ガスで置換される方法であればなんでもよい。例えば、バブリング法や減圧-置換の繰り返しなどがあげられる。
【００２７】
ビニルモノマーと式（１）で示されるリビングラジカル重合開始剤の使用量としては、得られるリビングラジカルポリマーの分子量或いは分子量分布により適宜調節すればよいが、通常、式（１）で示されるリビングラジカル重合開始剤１ｍｏｌに対して、ビニルモノマーを５〜１０，０００ｍｏｌ、好ましくは３０〜５，０００ｍｏｌとするのが良い。より好ましくは５０〜５００がよい。１００００ｍｏｌより多いと２分子停止反応が生じリビング末端が失活する。５ｍｏｌより少ないと分子量分布が広がる欠点がある。
【００２８】
上記リビング重合では、式（１）に示す構造式で表されるテルル含有化合物からなるリビングラジカル重合開始剤以外のラジカル重合開始剤を併用するのが好ましいが、使用しなくてもい。使用しない場合は反応温度を高く設定する必要があり、反応時間も長くなる。ラジカル重合開始剤は、一般のラジカル発生剤であればなんでもいが、炭素ラジカルを発生させるものが好ましい。酸素ラジカルは活性末端を失活させる。具体的にはアゾ系の開始剤が好ましい。例えば２,２−アゾビス（イソバレロニトリル）（ＡＩＶＮ）、２,２−アゾビス（イソブチロニトリル）（ＡＩＢＮ）、２,２−アゾビス（２−メチルブチロニトリル）（ＡＭＢＮ）、２,２−アゾビス（２,４−ジメチルバレロニトリル）（ＡＤＶＮ）、１,１−アゾビス（１−シクロヘキサンカルボニトリル）（ＡＣＨＮ）、ジメチル−２,２−アゾビスイソブチレート（ＭＡＩＢ）、４,４−アゾビス（４−シアノバレリアン酸）（ＡＣＶＡ）、１,１−アゾビス（１−アセトキシ−１−フェニルエタン）、２,２−アゾビス（２−メチルブチルアミド）、２,２−アゾビス（４−メトキシ−２,４−ジメチルバレロニトリル）、２,２−アゾビス（２−メチルアミジノプロパン）二塩酸塩、２,２−アゾビス［２−（２−イミダゾリン−２−イル）プロパン］、２,２−アゾビス［２−メチル−Ｎ−（２−ヒドロキシエチル）プロピオンアミド］、２,２−アゾビス（２,４,４−トリメチルペンタン）、２−シアノ−２−プロピルアゾホルムアミド、２,２−アゾビス（Ｎ−ブチル−２−メチルプロピオンアミド）、２,２−アゾビス（Ｎ−シクロヘキシル−２−メチルプロピオンアミド）等が挙げられる。
【００２９】
これらのアゾ開始剤は反応温度や反応溶媒に応じて適宜選択するのが好ましい。反応温度が低ければ、低温分解のアゾ開始剤、反応温度が高温であれば高温分解型のアゾ開始剤が好ましい。また重合系が有機溶媒であれば油溶性アゾ開始剤、水系であれば水溶性開始剤を選択するのがよいがこの限りではない。
【００３０】
本発明のリビングラジカルポリマーの製造プロセスは、安全にポリマーを製造できればどんなプロセスでもよく、バッチプロセス（回分式）でも連続プロセスでもどちらでもよい。バッチプロセスでは反応速度が速い場合は温度を制御しやすくするためにモノマーをフィードするセミバッチプロセスがより好ましい。連続式では管式、塔式、連続攪拌槽式（ＣＳＴＲ）およびそれらを組み合わせたものでもよい。好ましいのは管式、塔式が分子量分布、組成分布を狭くでき好ましい。
【００３１】
重合するビニルモノマーは複数使用することができる。例えば、２種以上のビニルモノマーを同時に反応させるとランダム共重合体を得ることができる。該ランダム共重合体は、モノマーの種類に関係なく、反応させるモノマーの比率（モル比）通りのポリマーを得ることができる。ビニルモノマーＡとビニルモノマーＢを同時に反応させランダム共重合体を得るとほぼ原料比（モル比）通りのものを得ることができる。また、２種のビニルモノマーを順次反応させるとブロック共重合体を得ることができる。該ブロック共重合体は、モノマーの種類に関係なく、反応させるモノマーの順番によるポリマーを得ることができる。ビニルモノマーＡとビニルモノマーＢを順番に反応させブロック共重合体を得ると、反応させる順番によりＢ−Ａ−Ｂのものも、Ａ−Ｂ−Ａのものを得ることができる。特許文献６にある単官能開始剤ではトリブロック以上のブロック共重合体を得るためには、ビニルモノマーＡを反応させ、反応を完結又はモノマー除去を行い、次にビニルモノマーＢを反応させ、反応を完結又はモノマー除去を行い、さらにビニルモノマーＡを順番に反応させる必要がある。この方法では、工程が多くかつ長くなり、同分子量のトリブロック共重合を得るためには、本発明の多官能リビング重合開始剤の２倍以上の反応時間を要し、２分子停止反応等の副反応を起こし分子量分布は広くなる。また、例えばモノマーＡがリビング性が乏しいものの場合、単官能リビング重合開始剤の場合、Ａ−Ｂ−Ａ，Ｂ−Ａ−Ｂのトリブロック共重合体の合成は難しい。一方、多官能リビング重合開始剤の場合、Ａ−Ｂ−Ａのトリブロック共重合体の合成は可能である。式（１）の２官能開始剤ではトリブロック共重合体をはじめとする直鎖の（２（ｎ−１）＋１）ブロック共重合体を得ることが出来る。
【００３２】
請求項６などに記載されている第１工程、第２工程、・・・、第ｎ工程において重合に供されるビニルモノマーは、それぞれ１種であっても２種以上であってもよい。
【００３３】
本発明の多官能リビング重合開始剤をもちいれば、末端官能基を有する末端反応性ポリマーを合成できる。特許文献６の単官能リビング重合開始剤では、片末端にしか反応性基を導入できず、反対側の末端には官能基が導入されない。反応させても一方のみ反応するだけで架橋構造はとれない。式（１）の２官能リビング開始剤を用いれば両末端に反応性基を持ったテレケリックポリマーを合成することが出来、架橋、硬化させて使用した場合、高強度で高伸びの靭性の高い架橋を得ることが出来る。また、ブロック共重合体の末端に反応性基を入れることも出来る。
【００３４】
反応性基の導入方法は、様々な方法があり何でもよい。例えば。重合後、アルキルリチウムで末端をアニオン化した後、二酸化炭素を反応させると末端にカルボン酸を導入できる。また、２酸化炭素の代わりにエポキシ基、グリシジル基を反応させ、水でクエンチするとＯＨ基が導入できる。また、Ｔｅ末端に酸素を反応させるとＯＨ基が導入される。
導入する反応性基としては、ＣＯＯＨ基、ＯＨ基、アミノ基、イミン基、アミン期、グリシジル基、オキセタン基、トリアルコキシシリル基、ジアルコキシアルキルシリル基、モノアルコキシジアルキルシリル基、イソシアネート基、オキサゾリン基、不飽和結合基等がある。
【００３５】
本発明のリビングラジカル重合開始剤は、優れた分子量制御及び分子量分布制御を非常に温和な条件下で行うことができる。
本発明で得られるリビングラジカルポリマーの分子量は、反応時間、リビングラジカル重合開始剤の量、反応させるビニルモノマー量により調整可能であるが、数平均分子量５００〜１，０００，０００のリビングラジカルポリマーを得ることができる。特に数平均分子量１，０００〜５００，０００のリビングラジカルポリマー、更には数平均分子量２，０００〜５０，０００のリビングラジカルポリマーを得るのに好適である。
本発明で得られるリビングラジカルポリマーの分子量分布（ＰＤ＝Ｍｗ／Ｍｎ）は、１．０５〜２．０の間で制御される。更に、分子量分布１．０５〜１．８０、更には１．０５〜１．５０、更には１．０５〜１．３０より狭いリビングラジカルポリマーを得ることができる。
【００３６】
特開２００６−２９９２７８に開示されているように、モノマーの種類、条件によってはリビング制御できない場合がある。式（４）で表される化合物を併用するとリビング重合性は増大する。しかし、十分にリビング重合性可能なモノマーのとっては重合速度を極端に遅くする欠点も有する。本多官能開始剤を用いたリビング重合にも式（４）の化合物を併用してもよい。その際に、例えば、併用したほうがよいモノマーとしては（メタ）アクリル酸エステルが挙げられる。一方、スチレンの場合重合速度を遅くする傾向がある。
（Ｒ’Ｔｅ）２     式（４）
【００３７】
例えば、メタクリレート−アクリレート−メタクリレートのトリブロック共重合体を合成する場合、メタクリレートの重合時に式（４）の化合物を併用すると、単官能リビング重合開始剤では、アクリレート重合時に多大な時間を要する。しかし、本発明の式（１）の化合物を用いれば、１段目でアクリレート、２段目で式（４）存在下でメタクリレートを反応させれば、反応時間は短くトリブロックポリマーを合成できる。
【００３８】
本発明で使用する式（４）で表される化合物は、次の通りである。
好ましい式（４）で示される化合物としては、Ｒ’がＣ１〜Ｃ４のアルキル基、フェニル基が良い。式（４）で示される化合物は、具体的には、ジメチルジテルリド、ジエチルジテルリド、ジ−ｎ−プロピルジテルリド、ジイソプロピルジテルリド、ジシクロプロピルジテルリド、ジ−ｎ−ブチルジテルリド、ジ−ｓｅｃ−ブチルジテルリド、ジ−ｔｅｒｔ−ブチルテルリド、ジシクロブチルテルリド、ジフェニルジテルリド、ビス−（ｐ−メトキシフェニル）ジテルリド、ビス−（ｐ−アミノフェニル）ジテルリド、ビス−（ｐ−ニトロフェニル）ジテルリド、ビス−（ｐ−シアノフェニル）ジテルリド、ビス−（ｐ−スルホニルフェニル）ジテルリド、ジナフチルジテルリド、ジピリジルジテルリド等が挙げられる。好ましくは、ジメチルジテルリド、ジエチルジテルリド、ジ−ｎ−プロピルジテルリド、ジ−ｎ−ブチルジテルリド、ジフェニルジテルリドが良い。特に好ましくは、ジメチルジテルリド、ジエチルジテルリド、ジ−ｎ−プロピルジテルリド、ジ−ｎ−ブチルジテルリドが良い。
【００３９】
本発明で示される式（１）の化合物のＲ１はエステル基やエーテル基などの極性基を含まず、炭素数１〜１８のアルキル基（環状アルキル基を含んでもよい）またはフェニル基からなるので、耐加水分解性、耐熱性、耐薬品性に富む。顔料分散剤、接着剤、シーリング材、コーティング剤、高分子分散剤、粘着剤で優れた耐候性、耐久性を示す。
【実施例】
【００４０】
以下、本発明を実施例に基づいて具体的に説明するが何らこれらに限定されるものではない。また、実施例及び合成例は以下の方法で行った。
合成例１：１，４ジフェニルブタンの合成
滴下漏斗、リービッヒ冷却管、温度計、メカニカルスターラーを備えた１L４つ口フラスコに、窒素雰囲気下、ヨウ化銅（３．８１ｇ，２０ｍｍｏｌ）、１，４−ジブロモブタン（２４ｍｌ，２００ｍｍｏｌ）を無水テトラヒドロフラン（ＴＨＦ，５００ｍｌ）に加えて氷浴で０℃に冷却した。この懸濁液に３Ｍフェニルマグネシウムブロミドのジエチルエーテル溶液（アルドリッチ社製，１６７ｍｌ，５００ｍｍｏｌ）を１０℃以下を保ちながら２時間かけて滴下した。滴下終了後氷浴をはずし、室温で１終夜攪拌し、さらに３時間加熱還流した。反応液に蒸留水（１０ｍｌ）を加えて反応を停止し、溶媒を減圧留去した。濃縮物はジエチルエーテル（５００ｍｌ）に溶解し、１Ｎ塩酸（３×３００ｍｌ）、１Ｎ水酸化ナトリウム（２×５００ｍｌ）、蒸留水（３００ｍｌ）、飽和食塩水（５００ｍｌ）の順で洗浄し、無水硫酸ナトリウムで乾燥した。ろ過、溶媒を減圧留去した後、ヘキサンより再結晶して、１，４−ジフェニルブタンを２９．４ｇ得た（収率７０％）。
【００４１】
合成例２：１，４−ジフェニル−１，４−ジブロモブタンの合成
ジムロート冷却管、メカニカルスターラーを備えた５００ｍｌ４つ口フラスコに、窒素雰囲気下、１，４−ジブロモブタン（１０．５２ｇ，５０ｍｍｏｌ）を四塩化炭素（１２０ｍｌ）に懸濁させ、Ｎ−ブロモスクシミド（１９．５８ｇ，１１０ｍｍｏｌ）とベンゾイルパーオキシド（日本油脂製ナイパーＢＷ，１．０ｇ，４ｍｍｏｌ）を加えて、４時間加熱還流した。反応液はカラムクロマトグラフィー（展開液：クロロホルム）にて精製した後、ヘキサン／ＴＨＦ＝１０／１（ｖ／ｖ）より再結晶して、１，４−ジブロモ−１，４−ジフェニルブタンを６．４ｇ得た（収率３５％）。
【００４２】
合成例３：１，４−ジフェニル−１，４−ジメチルテラニルブタン（式（５））の合成
窒素雰囲気下、マグネチックスターラー、１００ｍｌ滴下漏斗を備えた２００ｍｌの４口フラスコに金属テルル（２．８６ｇ，２２．５ｍｍｏｌ）にＴＨＦ（２５ｍｌ）を加えて懸濁させて、氷浴で冷却した。滴下漏斗からメチルリチウムエーテル溶液（１．０９Ｍ，２２．９ｍｌ，２５ｍｍｏｌ）を６０分かけて滴下した。反応液は黒褐色から緑黄色の均一溶液に変化した。滴下終了後、氷浴をはずして、室温で３０分攪拌した。再び氷浴で冷却して、滴下漏斗から１，４−ジフェニル−１，４−ジブロモブタン（４．１４ｇ，１１．２５ｍｍｏｌ）のＴＨＦ（１５ｍｌ）溶液を３０分かけて滴下した。滴下終了後、氷浴をはずして、室温で３時間攪拌した。
この反応溶液を水洗、ろ過し、溶媒を減圧留去しオレンジ色の固体の１，４−ジフェニル−１，４−ジメチルテラニルブタンを得た。該化合物は式（５）で表される構造を有する。式（５）においてＭｅはメチル基を意味し、Ｐｈはフェニル基を意味する。
【００４３】
【化４】
0005083556.tif 000005
【００４４】
上記によって得られた１，４−ジフェニル−１，４−ジメチルテラニルブタンについて、重水素化クロロホルムを溶媒として１Ｈ−ＮＭＲ測定した。チャートを図１に示す。
図１において、δ（ｐｐｍ）が７．３４−７．０６に式（５）に存在する２箇所のＰｈ基のＨ１０個がｍｕｌｔｉｐｌｅｔ（以下ｍと略す）として、４．４６−４．２５に２箇所の３級ＣＨ基のＨ２個がｍとして、２．２６−１．９４に２箇所のＣＨ２のＨ４個がｍとして、１．６６に２箇所のＴｅ−ＣＨ３のメチル基のＨ６個がｓｉｎｇｌｅｔ（以下ｓと略す）として観察され、目的物の構造であることが確認された。
【００４５】
合成例４：ジメチルテラニルキシレン（式（６））の合成
窒素雰囲気下、マグネチックスターラー、１００ｍｌ滴下漏斗を備えた３００ｍｌの４口フラスコに金属テルル（Ａｌｄｒｉｃｈ Ｔｅｌｌｒｉｕｍ Ｐｏｗｄｅｒ −３０ｍｅｓｈ  ９９．９９７％） ５．７２ｇにＴＨＦ（和光純薬 脱水グレード）を加えて懸濁させて、氷浴で冷却した。滴下漏斗からメチルリチウムエーテル溶液（関東化学 １．０９M） ４５．９ｍｌを３０分かけて滴下した。反応液は黒褐色から緑黄色の均一溶液に変化した。滴下終了後、氷浴をはずして、室温で３０分攪拌した。再び氷浴で冷却して、滴下漏斗からジブロモキシレン  ８．７３ｇを含むＴＨＦ溶液 ５ｍｌを３０分かけて滴下した。滴下終了後、氷浴をはずして、室温で３時間攪拌した。この反応溶液を水洗、ろ過し、溶媒を減圧留去しジメチルテラニルキシレンを得た。
【００４６】
【化５】
0005083556.tif 000006
【００４７】
上記によって得られたジメチルテラニルキシレンについて、重水素化クロロホルムを溶媒として１Ｈ−ＮＭＲ測定した。チャートを図２に示す。
図２において、δ（ｐｐｍ）が７．１２に式（６）に存在するベンゼン環のＨ４個がｓとして、３．９５に２箇所のＣＨ２基のＨ４個がｓとして、１．８３に２箇所のＴｅ−ＣＨ３のメチル基のＨ６個がｓとして観察され、目的物の構造であることが確認された
【００４８】
実施例１
５０ｍｌの２つ口フラスコにトリフルオロメチルベンゼン８．０g、メタクリル酸メチル（メチルアクリレート）１０．０g、アゾビスイソバレロニトリル（ＡＩＶＮ）０．１７ｇをとり混合し、アルゴンガス雰囲気にする。合成例３で製造した１，４−ジフェニル−１，４−ジメチルテラニルブタン０．２０ｇを２ｇのトリフルオロメチルベンゼンでアルゴンガス雰囲気下で溶解し、シリンジで添加する。オイルバスに浸し、反応液温が６０℃になるようにバス温度を調整し５時間反応させた。反応終了後、ガスクロマトグラフ（ＧＣ）で残存するメチルアクリレートを測定し反応率を計算した。反応率は９８．９％であった。ついでポリマーをヘキサンで沈殿精製し乾燥し、ゲルパーミエーションクロマトグラフ（ＧＰＣ）で分子量を測定した。理論Ｍｎ２４８００に対し、Ｍｗ＝２２６００、Ｍｎ＝１９１００、Ｍｗ／Ｍｎ＝１．１８と分子量分布の狭い２官能リビングポリマーが得られた。
【００４９】
実施例２
５０ｍｌの２つ口フラスコにテトラヒドロフラン（ＴＨＦ）９．４g、メタクリル酸２−エチルヘキシル（２エチルヘキシルアクリレート）（ＨＡ）４．２g、アゾビスイソバレロニトリル（ＡＩＶＮ）０．１５ｇをとり混合し、アルゴンガス雰囲気にする。合成例３で製造した１，４−ジフェニル−１，４−ジメチルテラニルブタン０．２０ｇを２ｇのＴＨＦでアルゴンガス雰囲気下で溶解し、シリンジで添加する。オイルバスに浸し、反応液温が６０℃になるようにバス温度を調整し４時間反応させた。少量をサンプリングし、GCで残存する２エチルヘキシルアクリレートを測定し反応率を計算した。反応率は９５．０％であった。また、ゲルパーミエーションクロマトグラフ（ＧＰＣ）で分子量を測定した。理論Ｍｎ１００００に対し、Ｍｗ＝９６００、Ｍｎ＝７７００、Ｍｗ／Ｍｎ＝１．２５と分子量分布の狭い２官能リビングポリマーが得られた。
ＨＡを重合した反応液にひきつづいてメチルアクリレート（ＭＡ）２．２ｇをアルゴンガスで脱気・置換後、シリンジで添加し、６０℃のオイルバスに浸し４時間反応させた。反応終了−冷却後、ＧＣで残存するメチルアクリレートを測定し反応率を計算した。ＭＡの反応率は９７．０％であった。ついでポリマーをゲルパーミエーションクロマトグラフ（ＧＰＣ）で分子量を測定した。理論Ｍｎ１５８００に対し、Ｍｗ＝１４５００、Ｍｎ＝１１５００、Ｍｗ／Ｍｎ＝１．２６と分子量分布の狭いＭＡ−ＨＡ−ＭＡのトリブロックリビングポリマーが得られた。
【００５０】
実施例３
５０ｍｌの２つ口フラスコにトリフルオロメチルベンゼン１２．０g、アクリル酸ｎ−ブチル（ブチルアクリレート）１２．０g、アゾビスイソバレロニトリル（ＡＩＶＮ）０．２０ｇをとり混合し、アルゴンガス雰囲気にする。別途、合成例４で製造したジメチルテラニルキシレン０．２０ｇを１．８ｇの有機合成用テトラヒドロフラン(ＴＨＦ)でアルゴンガス雰囲気下、溶解し、シリンジで先の５０ｍｌの２つ口フラスコに添加した。
フラスコをオイルバスに浸し、反応液温が６０℃になるようにバス温度を調整し６．５時間反応させた。反応終了冷却後、少量のサンプリング反応液の残存ブチルアクリレート量をＧＣで測定し反応率を求めた。反応率は９５．８％であった。ＧＰＣによる分子量はＭｗ＝１８３００、Ｍｎ＝２３３００、Ｍｗ／Ｍｎ＝１．２２であった。理論Ｍｎは２２８００とほぼ一致し２官能性リビングポリマーであることを示唆した。
つづいて、十分にアルゴンガスで置換しておいたメチルアクリレートを６．０ｇをシリンジでフラスコヘ添加。６０℃で６時間反応させた。反応終了後、GCで残存するメチルアクリレートを測定し反応率を計算した。反応率は９５．０％であった。ついでＧＰＣで分子量を測定した。理論Ｍｎ３５１００に対し、Ｍｗ＝３９０００、Ｍｎ＝３２５００、Ｍｗ／Ｍｎ＝１．２０と分子量分布の狭いメチルアクリレート／ブチルアクリレート／メチルアクリレートのトリブロックリビングポリマーが得られた。
【産業上の利用可能性】
【００５１】
本発明によれば、温和な条件下で、精密な分子量及び分子量分布制御を可能とするリビングラジカルポリマーの製造方法を提供する。また、本発明の重合方法により得られるリビングラジカルポリマーは、トリブロックポリマーをはじめとするマルチブロックポリマー、末端基を他の官能基へ変換することによるテレケリックポリマーをはじめとする末端反応性ポリマーの製造が容易であり、さらに、マクロモノマーの合成、架橋点としての利用、相容化剤、ブロックポリマーの原料等として用いることができる。また、２つのリビング官能基をつなぐ部分に官能基による接合部がなく、耐加水分解性、耐薬品性、耐候性、耐久性の高いリビングラジカルポリマーを提供できる。
【図面の簡単な説明】
【００５２】
【図１】１，４−ジフェニル−１，４−ジメチルテラニルブタン（式（５））の１Ｈ−ＮＭＲチャートである。
【図２】ジメチルテラニルキシレン（式（６））のの１Ｈ−ＮＭＲチャートである。
【図１】
0005083556.tif 000008
【図２】
0005083556.tif 000009